【手続補正書】
【提出日】平成19年6月1日(2007.6.1)
【手続補正１】
【補正対象書類名】特許請求の範囲
【補正対象項目名】請求項３
【補正方法】変更
【補正の内容】
【請求項３】
（Ｂ）分散剤の含量が（Ａ）色材に対して１２０重量％以下である請求項１又は２に記載の色材分散液。 
【手続補正２】
【補正対象書類名】特許請求の範囲
【補正対象項目名】請求項４
【補正方法】変更
【補正の内容】
【請求項４】
（Ｂ）分散剤として、（ａ）窒素原子を含有するグラフト共重合体及び／又はアクリル系ブロック共重合体を含み、該（ａ）成分が（Ａ）色材に対して５０重量％以下である請求項１乃至３の何れか１項に記載の色材分散液。 
【手続補正３】
【補正対象書類名】特許請求の範囲
【補正対象項目名】請求項５
【補正方法】変更
【補正の内容】
【請求項５】
一般式（１）で示される化合物を必須とする単量体成分を重合してなるポリマーが（Ａ）色材に対して５５重量％以下である請求項１乃至４の何れか１項に記載の色材分散液。
【手続補正４】
【補正対象書類名】明細書
【補正対象項目名】００３０
【補正方法】変更
【補正の内容】
【００３０】
［１−２］（Ｂ）分散剤
本発明の色材分散液は（Ｂ）分散剤として、特定の化合物を必須とする単量体成分を重合してなるポリマーを含むことが必須である。以下、分散剤について詳述する。 
［１−２−１］特定の化合物を必須とする単量体成分を重合してなるポリマー
特定の化合物を必須とする単量体成分を重合してなるポリマーとは、下記一般式（１）で示される化合物を必須とする単量体成分を重合してなるポリマーをいう。
【手続補正５】
【補正対象書類名】明細書
【補正対象項目名】００３６
【補正方法】変更
【補正の内容】
【００３６】
（式（３）中、Ｒ２、Ｒ３、Ｒ４、Ｌ１、Ｌ２は式（２）におけるＲ２、Ｒ３、Ｒ４、Ｌ１、Ｌ２と同義であり、Ｒ５、Ｒ６は水素原子、水酸基、ハロゲン原子、アミノ基、有機基を表す。）
前記一般式（３）中、Ｒ５、Ｒ６の有機基は、例えばアルキル基、シクロアルキル基、アルケニル基、シクロアルケニル基、アルコキシ基、アルキルチオ基、アシル基、カルボキシル基、アシルオキシ基等が挙げられ、好ましくは炭素数１〜１８のアルキル基、炭素数３〜１８のシクロアルキル基、炭素数２〜１８のアルケニル基、炭素数３〜１８のシクロアルケニル基、炭素数１〜１５のアルコキシ基、炭素数１〜１５のアルキルチオ基、炭素数１〜１５のアシル基、炭素数１のカルボキシル基、炭素数１〜１５のアシルオキシ基であり、更に好ましくは、炭素数１〜１０のアルキル基、炭素数３〜１５のシクロアルキル基である。
Ｒ５、Ｒ６の中で好ましい置換基としては、水素原子、水酸基、炭素数１〜１０のアルキル基である。
また、Ｒ１のアルキル基、Ｒ２〜Ｒ４の各有機基、Ｌ１〜Ｌ３の２価の連結基、Ｘのアダマンチル基はそれぞれ独立して置換基を有していてよく、具体的には以下の置換基を挙げることができる。
【手続補正６】
【補正対象書類名】明細書
【補正対象項目名】００４７
【補正方法】変更
【補正の内容】
【００４７】
前記ポリマーを得る際の単量体成分は、上記単量体のほかに、必要に応じて、他の共重合可能なモノマーを含んでいてもよい。
前記他の共重合可能なモノマーとしては、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸２−エチルヘキシル、（メタ）アクリル酸シクロヘキシル、（メタ）アクリル酸ベンジル、（メタ）アクリル酸２−ヒドロキシエチル等の（メタ）アクリル酸エステル類；スチレン、ビニルトルエン、α−メチルスチレン等の芳香族ビニル化合物；Ｎ−フェニルマレイミド、Ｎ−シクロヘキシルマレイミド等のＮ−置換マレイミド類；ブタジエン、イソプレン等のブタジエンまたは置換ブタジエン化合物；エチレン、プロピレン、塩化ビニル、アクリロニトリル等のエチレンまたは置換エチレン化合物；酢酸ビニル等のビニルエステル類；等が挙げられる。これらの中でも、（メタ）アクリル酸メチル、（メタ）アクリル酸シクロヘキシル、（メタ）アクリル酸ベンジル、スチレンが、透明性が良好で、耐熱性を損ないにくい点で好ましい。これら共重合可能な他のモノマーは、１種のみ用いても２種以上を併用してもよい。
特に分散剤として用いる場合は、（メタ）アクリル酸ベンジルを用いることが好ましく、その場合、全単量体成分中１〜７０重量％、好ましくは５〜６０重量％であるのがよい。
【手続補正７】
【補正対象書類名】明細書
【補正対象項目名】００５０
【補正方法】変更
【補正の内容】
【００５０】
［１−２−２］その他分散剤 
本発明の色材分散液に用いられる分散剤は上記分散剤の他、必要に応じ、その他の分散剤を含有していても良い。その他の分散剤としては、窒素原子を含有する分散剤が好ましく、中でも窒素原子を含有するグラフト共重合体、アクリル系ブロック共重合体（ａ）が好ましい。
これは、分散剤に含まれる窒素原子は顔料表面に対して親和性があり、窒素原子以外の部分が媒質に対する親和性をたかめるものと考えられ、全体として分散安定性が高まるためと推定される。
【手続補正８】
【補正対象書類名】明細書
【補正対象項目名】００６９
【補正方法】変更
【補正の内容】
【００６９】
Ａブロックとしては、特に、下記一般式（VI）で表わされる部分構造を含有するものが好ましい。
【手続補正９】
【補正対象書類名】明細書
【補正対象項目名】００７０
【補正方法】変更
【補正の内容】
【００７０】
【化１４】
2007065155.tif 000001
【手続補正１０】
【補正対象書類名】明細書
【補正対象項目名】００９１
【補正方法】変更
【補正の内容】
【００９１】
［１−２−１］に記載の特定の化合物を必須とする単量体成分を重合してなるポリマー（ｂ）の含有割合は、（Ａ）色材に対して、通常５５重量％以下、好ましくは５０重量％以下、更に好ましくは３５重量％以下である。（ｂ）分散剤の含有割合が少なすぎると、分散液が不安定であり、逆に多すぎると、硬化性等の画像形成性が低下する。
［１−２−２］に記載のその他の分散剤の含有割合は、（Ａ）色材に対して、通常５０重量％以下、好ましくは３０重量％以下、更に好ましくは２０重量％以下である。［１−２−２］の分散剤の含有割合が少なすぎると、分散液が不安定であり、逆に多すぎると、硬化性等の画像形成性が低下する。 
【手続補正１１】
【補正対象書類名】明細書
【補正対象項目名】０１００
【補正方法】変更
【補正の内容】
【０１００】
［２−１］バインダー樹脂
バインダー樹脂としては、例えば、特開平７−２０７２１１号公報、特開平８−２５９８７６号公報、特開平１０−３００９２２号公報、特開平１１−１４０１４４号公報、特開平１１−１７４２２４号公報、特開２０００−５６１１８号公報、特開２００３−２３３１７９号公報、特開２００４−２２４８９４号公報、特開２００４−３００２０３号公報、特開２００４−３００２０４号公報等に記載される公知の高分子化合物を使用することが出来、また、［１−２−１］に前述した「特定の化合物を必須とする単量体成分を重合してなるポリマー」をバインダー樹脂として用いることも出来る。中でも窒素原子非含有の高分子化合物が好ましく、更に特開２００４−３００２０３号公報、特開２００４−３００２０４号公報に記載の樹脂、［１−２−１］に前述した「特定の化合物を必須とする単量体成分を重合してなるポリマー」並びに（Ｗ）：エポキシ基含有（メタ）アクリレート５〜９０モル％、（Ｘ）：（Ｗ）成分と共重合し得る他のラジカル重合性化合物１０〜９５モル％を共重合させ、得られた共重合物に含まれるエポキシ基の１０〜１００モル％に（Ｙ）不飽和一塩基酸を付加させ、前記（Ｙ）成分を付加したときに生成される水酸基の１０〜１００モル％に（Ｚ）多塩基酸無水物を付加させて得られる感光性樹脂が好ましい。
なお、［１−２−１］に前述した「特定の化合物を必須とする単量体成分を重合してなるポリマー」をバインダー樹脂として用いる場合は、色材分散液の分散剤に同ポリマーを用いなくても本発明と同様の効果を示すため、本発明の着色組成物は、（Ａ）色材、（Ｃ）溶剤を含有し、且つ上記ポリマーを含有する構成であっても良い。
【手続補正１２】
【補正対象書類名】明細書
【補正対象項目名】０１１０
【補正方法】変更
【補正の内容】
【０１１０】
（式（５）中、Ｒ12は水素原子又はメチル基を表し、Ｒ13は前記の化学式（１）を表す。）
共重合モノマー中の前記の化学式（１）の構造を有するモノ（メタ）アクリレートの含有量は、通常５〜９０モル％、好ましくは１０〜７０モル％であり、更に好ましくは１５
〜５０モル％である。
【手続補正１３】
【補正対象書類名】明細書
【補正対象項目名】０１７８
【補正方法】変更
【補正の内容】
【０１７８】
以下に実施例及び比較例を挙げて本発明をより具体的に説明する。尚、本発明はその要旨を超えない限り、以下の実施例の記載に限定されるものではない。 
＜実施例１〜９及び比較例１〜３＞ 
［１］分散剤Ａ〜Ｄの合成 
［１−１］合成例１：分散剤Ａの合成 
分子量約５０００を有するポリエチレンイミン５０重量部、およびｎ＝５のポリカプロラクトン４０重量部をプロピレングリコールモノメチルエーテルアセテート３００重量部と混合し、１５０℃３時間、窒素雰囲気下にて攪拌した。こうして合成した分散剤のＧＰＣで測定した重量平均分子量Ｍｗは約９０００であった。
【手続補正１４】
【補正対象書類名】明細書
【補正対象項目名】０１８１
【補正方法】変更
【補正の内容】
【０１８１】
［１−４］合成例４：分散剤Ｄの合成
ブチルアクリレート（１０ｍｌ）中の下記化合物０．５ｍｇとの脱ガスした溶液を８０℃で２時間、引き続き１２０℃で０．５時間加熱した。揮発分を除去すると平均Ｍｎ＝１１のオリゴマーを得た。このオリゴマー２００ｍｇとジメチルアミノエチルメタクリレート１０ｍｌとの脱ガスした溶液を１２０℃で１時間加熱した。揮発分の除去し得た無色のガム状物質は、Ｍｎ＝８１００，アミン価８６ｍｇ−ＫＯＨ／ｇのブロックコポリマーであった。 
【手続補正１５】
【補正対象書類名】明細書
【補正対象項目名】０１８３
【補正方法】変更
【補正の内容】
【０１８３】
［２］分散剤Ｇ〜Ｋの合成
［２−１］合成例５：分散剤Ｇの合成
プロピレングリコールモノメチルエーテルアセテート２１２．２８部、Ｖ−５９（和光純薬（株）製アゾ系重合開始剤）９部を反応容器に仕込み、窒素雰囲気下に、８０℃に昇温し、下記式で表される化合物（以下、「化合物Ａ」とする。）のメチルエチルケトン４０％溶液４６．２部、ベンジルメタクリレート８３．０３部、メチルメタクリレート３１．４５部、メタクリル酸２７．０５部を２時間かけて滴下、さらに４時間撹拌を行い、重合反応液を得た。このようにして得られたバインダー樹脂のＧＰＣによる重合平均分子量はポリスチレン換算で１５０００、またＫＯＨによる中和滴定を行ったところ、酸価は１０７であった。
＜化合物Ａ＞
【手続補正１６】
【補正対象書類名】明細書
【補正対象項目名】０１８５
【補正方法】変更
【補正の内容】
【０１８５】
［２−２］合成例６：分散剤Ｈの合成
プロピレングリコールモノメチルエーテルアセテート２２０．７３部、Ｖ−５９（和光純薬（株）製アゾ系重合開始剤）１０部を反応容器に仕込み、窒素雰囲気下に、８０℃に昇温し、化合物Ａのメチルエチルケトン４０％溶液３２．１３部、ベンジルメタクリレート５７．７６部、メチルメタクリレート２１．８８部、メタクリル酸４４．２１部を２時間かけて滴下、さらに４時間撹拌を行い、重合反応液を得た。
次いで、反応槽に、メタクリル酸グリシジル２３．３０部、２，２’−メチレンビス（４−メチル−６−ｔ−ブチルフェノール）０．２部、トリエチルアミン０．４部を仕込み、そのまま１１０℃で９時間反応させた。その後、ジエチレングリコールジメチルエーテル１２８部を加えて室温まで冷却し、濃度が４０％の重合体溶液を得た。重合体の重量平均分子量は１２０００、酸価は１２７ｍｇＫＯＨ／ｇであった。
【手続補正１７】
【補正対象書類名】明細書
【補正対象項目名】０１８６
【補正方法】変更
【補正の内容】
【０１８６】
［２−３］合成例７：分散剤Ｉの合成
プロピレングリコールモノメチルエーテルアセテート１４５重量部を窒素置換しながら攪拌し８０℃に昇温した。ここにポリメチルメタクリレートマクロモノマー２０重量部、２−ヒドロキシエチルメタクリレート１５部、ベンジルメタクリレート１０部、およびメタクリル酸３５部を滴下し、更に２時間攪拌し続けた。次にプロピレングリコールモノメチルエーテルアセテート１５５重量部を加え、ｐ−メトキシフェノール０．２重量部、トリフェニルホスフィン１．５重量部を添加、溶解させた後、（３，４−エポキシシクロヘキシル）メチルアクリレート３１重量部を滴下し、８５℃２４時間反応させ、側鎖にエチレン性不飽和基を有する分散樹脂溶液を得た。こうして得られた分散樹脂のＧＰＣにより測定した重量平均分子量Ｍｗは約１４０００であった。
【手続補正１８】
【補正対象書類名】明細書
【補正対象項目名】０１８７
【補正方法】変更
【補正の内容】
【０１８７】
［２−４］合成例８：分散剤Ｊの合成
プロピレングリコールモノメチルエーテルアセテート３５部、１−メトキシ−２−プロパノール８．８部、Ｖ−５９（和光純薬（株）製アゾ系重合開始剤）１．５部を反応容器に仕込み、窒素雰囲気下に、８０℃に昇温し、ベンジルメタクリレート９．５部、メチルメタクリレート６．５部、２−ヒドロキシエチルメタクリレート３．５部、メタクリル酸１０．７部を２時間かけて滴下、さらに４時間撹拌を行い、重合反応液を得た。さらにこの重合反応液に、プロピレングリコールモノメチルエーテルアセテート２５．５部を加え、ｐ−メトキシフェノール０．０５部、トリフェニルホスフィン０．３部を添加、溶解させた後、（３，４−エポキシシクロヘキシル）メチルアクリレート１７．５部を滴下し、
８５℃、２４時間反応させ、側鎖にエチレン性不飽和基を有する樹脂溶液を得た。このようにして得られたバインダー樹脂のＧＰＣによる重合平均分子量はポリスチレン換算で１８０００、またＫＯＨによる中和滴定を行ったところ、酸価は５０であった。
（３，４−エポキシシクロヘキシル）メチルアクリレートによるカルボン酸への導入率は、反応前後の酸価から６６％であった。
【手続補正１９】
【補正対象書類名】明細書
【補正対象項目名】０１８８
【補正方法】変更
【補正の内容】
【０１８８】
合成例９：分散剤Ｋの合成
プロピレングリコールモノメチルエーテルアセテート２２０．７３部、Ｖ−５９（和光純薬（株）製アゾ系重合開始剤）１０部を反応容器に仕込み、窒素雰囲気下に、８０℃に昇温し、下記式で表される化合物（以下、「化合物Ｂ」とする。）のプロピレングリコールモノメチルエーテルアセテート４０％溶液３２．１３部、ベンジルメタクリレート５７．７６部、メチルメタクリレート２１．８８部、メタクリル酸４４．２１部を２時間かけて滴下、さらに４時間撹拌を行い、重合反応液を得た。
次いで、反応槽に、メタクリル酸グリシジル２３．３０部、２，２’−メチレンビス（４−メチル−６−ｔ−ブチルフェノール）０．２部、トリエチルアミン０．４部を仕込み、そのまま１１０℃で９時間反応させた。その後、ジエチレングリコールジメチルエーテル１２８部を加えて室温まで冷却し、濃度が４０％の重合体溶液を得た。重合体の重量平均分子量は１３０００、酸価は１１３ｍｇＫＯＨ／ｇであった。
＜化合物Ｂ＞
【手続補正２０】
【補正対象書類名】明細書
【補正対象項目名】０１９１
【補正方法】変更
【補正の内容】
【０１９１】
［３−２］実施例８、９、比較例３ 
色材としてＣ．Ｉ．バイオレット２３を１０．２９重量部、溶剤としてプロピレングリコールモノメチルエーテルアセテート６０．００重量部、分散剤として表−１に記載の分散剤（ａ）を固形分換算で合計５．１８重量部、ソルスパースＳ１２０００（ゼネカ社製）を０．２０部、表−１に記載の分散剤（ｂ）を５．１８重量部、径０．５ｍｍのジルコニアビーズ２２５重量部をステンレス容器に充填し、ペイントシェーカーにて６時間分散させて青顔料分散液を調製した。 
【手続補正２１】
【補正対象書類名】明細書
【補正対象項目名】０１９３
【補正方法】変更
【補正の内容】
【０１９３】
【表１】
2007065155.tif 000002
【手続補正２２】
【補正対象書類名】明細書
【補正対象項目名】０１９４
【補正方法】変更
【補正の内容】
【０１９４】
［４］着色樹脂組成物の調製
前記の顔料分散液に他の成分を混合して、実施例１〜５、７、８及び比較例１〜２については表−２に表す着色樹脂組成物を調製した。
また、実施例６は、実施例３のバインダーＸの代わりに分散剤Ｇをバインダーとして用いた以外は実施例３と同様に行った。
【手続補正２３】
【補正対象書類名】明細書
【補正対象項目名】０１９５
【補正方法】変更
【補正の内容】
【０１９５】
【表２】
2007065155.tif 000003
【手続補正２４】
【補正対象書類名】明細書
【補正対象項目名】０２００
【補正方法】変更
【補正の内容】
【０２００】
○：無塵布への顔料付着は全く認められなかった。 
△：無塵布への顔料付着がやや認められた。 
×： 無塵布への顔料付着が明らかに認められた。
表−１より、実施例の着色樹脂組成物を用いたカラーフィルタでは目視による残渣が認められなかったが、比較例ではやや認められた。
［８］「かけ」の評価 
前記［６］で得られたサンプルの幅５０μｍ長さ５００μｍのラインとスペースが交互にある部分のラインの２０本分を観察し、線に直線性がやや乱れ、２μｍ以上のへこみ部分（＝かけ）が発生している部分の個数を数えた。
◎：２０個以下
○：２１個以上５０個以下
△：５１個以上１００個以下
×：１０１個以上